(57)【特許請求の範囲】
【請求項１】
青色ＬＥＤと赤色発光蛍光体および緑色発光蛍光体とを組み合わせて混色させた白色ＬＥＤ装置を備えるバックライト、及び透明基板上に少なくとも赤色画素、緑色画素、及び青色画素を含む複数色の着色画素を備えるカラーフィルタを具備する液晶表示装置であって、前記白色ＬＥＤ装置の発光スペクトルが、４４０ｎｍ以上４７０ｎｍ以下の波長領域に第１のピーク波長、５１０ｎｍ以上５５０ｎｍ以下の波長領域に第２のピーク波長、６３０ｎｍ以上６７０ｎｍ以下の波長領域に第３のピーク波長を有し、ＣＩＥ１９３１のＸＹＺ表色系であるｘｙ色度において、色再現可能範囲がＮＴＳＣ比で７２％以上であり、且つ白表示させた際の三刺激値ＸＹＺにおける刺激値ＹがＮＴＳＣ比との関係式Ｙ≧−０．３８９×ＮＴＳＣ比＋５８を満たす領域にあり、
前記第１のピーク波長と第２のピーク波長との間の波長距離λが５０ｎｍ＜λ＜９０ｎｍであり、
前記赤色発光蛍光体は、Ｅｕにより賦活され、第II族元素Ｍ、Ｓｉ、Ａｌ、Ｂ、及びＮを含む窒化物蛍光体であり、下記一般式（Ｉ）で表され、紫外線乃至青色光を吸収して赤色を発光することを特徴とする液晶表示装置。
Ｍ１ｗＡｌｘＳｉｙＢｚＮ（（２／３）ｗ＋ｘ＋（４／３）ｙ＋ｚ）：Ｅｕ2+        （Ｉ）
（式中、Ｍ１はＭｇ、Ｃａ、Ｓｒ、及びＢａからなる群から選ばれる少なくとも１種であり、ｗ、ｘ、ｙ、ｚの範囲は０．０５６≦ｗ≦９、ｘ＝１、０．０５６≦ｙ≦１８、０≦ｚ≦０．５である。）
【請求項２】
白表示させた際の三刺激値ＸＹＺにおける刺激値Ｙが、３０以上であることを特徴とする請求項１に記載の液晶表示装置。
【請求項３】
前記緑色発光蛍光体は、下記一般式（II）で示されることを特徴とする請求項１又は２のいずれかに記載の液晶表示装置。
Ｂａ５−ｘ−ｙＥｕｘＭ２ｙＳｉｍＯ５＋２ｍ      （II）
（式中、Ｍ２はＣａ及びＳｒからなる群から選ばれた少なくとも１種であり、ｘ、ｙ、ｍは、０．０００１≦ｘ≦０．３、０≦ｙ≦０．８、２．５＜ｍ＜３．５である。
【請求項４】
前記緑色発光蛍光体は、下記一般式（III）で表されることを特徴とする請求項１又は２のいずれかに記載の液晶表示装置。
（Ｍ３１−ｙＲｙ）ａＭｇＭ４ｂＭ５ｃＯａ＋２ｂ＋（３／２）ｃＸ２      （III）
（式中、Ｍ３はＣａ、Ｓｒ、Ｂａ、Ｚｎ、及びＭｎからなる群から選ばれる少なくとも１種、Ｍ４はＳｉ、Ｇｅ、及びＳｎからなる群から選ばれる少なくとも１種、Ｍ５はＢ、Ａｌ、Ｇａ、及びＩｎからなる群から選ばれる少なくとも１種、ＸはＦ、Ｃｌ、Ｂｒ、及びＩからなる群から選ばれる少なくとも１種、Ｒは希土類元素から選択されるＥｕを必須とする少なくとも１種を有する。またｙ、ａ、ｂ及びｃは、０．０００１≦ｙ≦０．３、７．０≦ａ＜１０．０、３．０≦ｂ＜５．０、０≦ｃ＜１．０である。）
【請求項５】
前記緑色発光蛍光体は、下記一般式（IV）又は（V）で表されることを特徴とする請求項１又は２のいずれかに記載の液晶表示装置。
ＬＸＭＹＯＺＮ（（２／３）Ｘ＋（４／３）Ｙ−（２／３）Ｚ）：Ｒ              （IV）
又は
ＬＸＭ６ＹＱＴＯＺＮ（（２／３）Ｘ＋（４／３）Ｙ＋Ｔ−（２／３）Ｚ）：Ｒ        （V）
（式中、Ｌは、Ｂｅ、Ｍｇ、Ｃａ、Ｓｒ、Ｂａ、及びＺｎからなる群から選ばれる第II族元素の少なくとも１種であり、Ｍ６は、Ｃ、Ｓｉ、Ｇｅ、Ｓｎ、Ｔｉ、Ｚｒ、及びＨｆからなる群から選ばれる第IV族元素の少なくとも１種であり、Qは、Ｂ、Ａｌ、Ｇａ、及びＩｎからなる群から選ばれる第III族元素の少なくとも１種であり、Rは、希土類元素であり、Ｘ、Ｙ、Ｔ、Ｚは、０．５＜X＜１．５、１．５＜Y＜２．５、０＜T＜０．５、１．５＜Z＜２．５である。）
【請求項６】
前記緑色発光蛍光体は、下記一般式（VI）で表されることを特徴とする請求項１又は２のいずれかに記載の液晶表示装置。
（Ｍ7１−ＸＥｕＸ）２ＳｉＹＯ２Ｙ＋２      （VI）
（式中、Ｍ7はBe、Mg、Ca、Sr、Ba、Znからなる群から選ばれる少なくとも1種以上である第II族元素である。Ｘ及びＹは、0.001≦Ｘ≦0.2、0.9≦Ｙ≦1.1である。）
【請求項７】
前記緑色発光蛍光体は、下記一般式（VII）で表されることを特徴とする請求項１又は２のいずれかに記載の液晶表示装置。
Ｍ８ＸＡＹＸＺ      （VII）
（式中、Ｍ８はＭｎ、Ｃｅ、Ｅｕからなる群から選ばれる少なくとも1種以上の元素であり、Ａは、Ｃ、Ｓｉ、Ｇｅ、Ｓｎ、Ｂ、Ａｌ、Ｇａ、Ｉｎからなる群から選ばれる少なくとも１種以上の元素であり、Ｘは、Ｏ、Ｎから選らば得れる少なくとも１種以上の元素であり、Ｘ、Ｙ、及びＺは、0.00001≦Ｘ≦0.1、0.38≦Ｙ≦0.46、0.54≦Ｚ≦0.62、Ｘ＋Ｙ＋Ｚ＝１である。）
【請求項８】
前記緑色着色画素の形成に用いる緑色感光性着色組成物中の有機顔料は、少なくともＣｌピグメントナンバーＰＧ３６及びＣｌピグメントナンバーＰＹ１５０を含み、前記緑色感光性着色組成物の固形分中の全有機顔料の２０％以上７５％以下がＣｌピグメントナンバーＰＧ３６であることを特徴とする請求項１〜７のいずれかに記載の液晶表示装置。
【請求項９】
前記緑色着色画素の形成に用いる緑色感光性着色組成物中の有機顔料は、少なくともＣｌピグメントナンバーＰＧ３６及びＣｌピグメントナンバーＰＹ１３８を含み、前記緑色感光性着色組成物の固形分中の全有機顔料の２０％以上７０％以下がＣｌピグメントナンバーＰＧ３６であることを特徴とする請求項１〜７のいずれかに記載の液晶表示装置。
【請求項１０】
透明基板上に少なくとも赤色画素、緑色画素、及び青色画素を含む複数色の着色画素を備え、請求項１〜９のいずれかに記載の液晶表示装置に用いるカラーフィルタであって、前記緑色着色画素の形成に用いる緑色感光性着色組成物中の有機顔料は、少なくともＣｌピグメントナンバーＰＧ３６及びＣｌピグメントナンバーＰＹ１５０を含み、前記緑色感光性着色組成物の固形分中の全有機顔料の２０％以上７５％以下がＣｌピグメントナンバーＰＧ３６であることを特徴とするカラーフィルタ。
【請求項１１】
透明基板上に少なくとも赤色画素、緑色画素、及び青色画素を含む複数色の着色画素を備え、請求項１〜９のいずれかに記載の液晶表示装置に用いるカラーフィルタであって、前記緑色着色画素の形成に用いる緑色感光性着色組成物中の有機顔料は、少なくともＣｌピグメントナンバーＰＧ３６及びＣｌピグメントナンバーＰＹ１３８を含み、前記緑色感光性着色組成物の固形分中の全有機顔料の２０％以上７０％以下がＣｌピグメントナンバーＰＧ３６であることを特徴とするカラーフィルタ。
【発明の詳細な説明】
【技術分野】
【０００１】
本発明は、液晶表示装置に係り、特に、液晶表示装置に用いるバックライトとして青色ＬＥＤと赤及び緑発光蛍光体とを組み合わせて混色させた白色ＬＥＤ装置を用い、このバックライトにカラーフィルタをマッチングさせた液晶表示装置およびそれに用いるカラーフィルタに関する。
【背景技術】
【０００２】
現在、液晶表示装置は、テレビ画像表示装置、コンピュータ端末表示装置、モバイル用途である携帯端末液晶表示装置や車載用途の液晶表示装置など、数多くの用途で急速に普及してきており、年々製造コスト面や、表示画質面での競争が激化してきている。
【０００３】
近年、テレビはもちろんコンピュータ端末やモバイル端末でもテレビ画像が配信されるようになったこと、また、地上デジタル放送開始などの影響に伴い、全てのアプリケーションで従来のテレビ規格同等またはそれ以上の画質要求が数多くあり、あらゆる液晶表示装置において高コントラスト化、高速応答性、高色再現化、高輝度化などが求められている。
【０００４】
中でも高色再現化や高輝度化については、液晶表示装置に用いるバックライト光源やカラーフィルタに依存する特性であり、従来の液晶表示装置では高色再現性と高輝度化を両立することが困難であった。
【０００５】
即ち、従来のバックライト光源である冷陰極蛍光管（ＣＣＦＬ：Cold Cathode Fluorescent Lamp）では、色再現性に関して、蛍光体のサブピークにより色純度低下が起こるという問題があった。この問題に対し、蛍光体に高純度なものを用いることでサブピークを抑え、色純度低下を改善することは可能であるものの、発光効率が悪化するという問題が生じ、輝度を維持しながら高色再現化を行うことは困難であった。
【０００６】
また、カラーフィルタに関しても、赤色・緑色・青色の分光透過率のオーバーラップにより色純度低下の問題があった。この問題に対し、赤色、緑色、青色の分光透過率の半値幅を狭め、各色のオーバーラップを低減することで改善は可能であったものの、透過光が減少し、輝度が低下する問題により、バックライト同様、輝度を維持しながら高色再現化を行うことは困難であった。
【０００７】
しかしながら、近年、高色再現化の実現のため、サブピークのない赤・緑・青３色のＬＥＤ（発光ダイオード）光源をバックライトとして用いる手法がとられている（例えば、特許文献１参照）。ＬＥＤ光源は、ＣＣＦＬに比較して応答性に優れ、消費電力が低く、水銀フリーで対環境性に優れるといったメリットを有している。しかしながら、ＲＧＢ３色のＬＥＤ光源を液晶表示装置用のバックライトとして用いた場合、ＬＥＤの個体ばらつきが大きいことなどから、その制御のために駆動装置が複雑になること、また各色の効率の差異などの調整のため、コスト高のデメリットがあり、近年の液晶表示装置の価格下落の流れから量産化には課題が多い。
【特許文献１】特開２００７−４７７８１公報
【発明の開示】
【発明が解決しようとする課題】
【０００８】
本発明は、以上のような事情の下になされ、輝度を高く保ちながら色再現性に優れた液晶表示装置およびそれに用いるカラーフィルタを提供することを目的とする。
【課題を解決するための手段】
【０００９】
上記課題を解決するため、本発明の第１の態様は、青色ＬＥＤと赤色発光蛍光体および緑色発光蛍光体とを組み合わせて混色させた白色ＬＥＤ装置を備えるバックライト、及び透明基板上に少なくとも赤色画素、緑色画素、及び青色画素を含む複数色の着色画素を備えるカラーフィルタを具備する液晶表示装置であって、前記白色ＬＥＤ装置の発光スペクトルが、４４０ｎｍ以上４７０ｎｍ以下の波長領域に第１のピーク波長、５１０ｎｍ以上５５０ｎｍ以下の波長領域に第２のピーク波長、６３０ｎｍ以上６７０ｎｍ以下の波長領域に第３のピーク波長を有し、ＣＩＥ１９３１のＸＹＺ表色系であるｘｙ色度において、色再現可能範囲がＮＴＳＣ比で７２％以上であり、白表示させた際の三刺激値ＸＹＺにおける刺激値ＹがＮＴＳＣ比との関係式Ｙ≧−０．３８９×ＮＴＳＣ比＋５８を満たす領域にあることを特徴とする液晶表示装置を提供する。
【００１０】
このような液晶表示装置において、白表示させた際の三刺激値ＸＹＺにおける刺激値Ｙを３０以上とすることができる。また、前記第１のピーク波長と第２のピーク波長との間の波長距離λを５０ｎｍ＜λ＜９０ｎｍとすることができる。
【００１１】
前記赤色発光蛍光体として、Ｅｕにより賦活され、第II族元素Ｍ、Ｓｉ、Ａｌ、Ｂ、及びＮを含む窒化物蛍光体であり、下記一般式（Ｉ）で表され、紫外線乃至青色光を吸収して赤色を発光するものを用いることができる。
【００１２】
Ｍ１ｗＡｌｘＳｉｙＢｚＮ（（２／３）ｗ＋ｘ＋（４／３）ｙ＋ｚ）：Ｅｕ2+        （Ｉ）
（式中、Ｍ１はＭｇ、Ｃａ、Ｓｒ、及びＢａからなる群から選ばれる少なくとも１種であり、ｗ、ｘ、ｙ、ｚの範囲は０．０５６≦ｗ≦９、ｘ＝１、０．０５６≦ｙ≦１８、０≦ｚ≦０．５である。）
前記緑色発光蛍光体として、下記一般式（II）で示される蛍光体を用いることができる。
【００１３】
Ｂａ５−ｘ−ｙＥｕｘＭ２ｙＳｉｍＯ５＋２ｍ      （II）
（式中、Ｍ２はＣａ及びＳｒからなる群から選ばれた少なくとも１種であり、ｘ、ｙ、ｍは、０．０００１≦ｘ≦０．３、０≦ｙ≦０．８、２．５＜ｍ＜３．５である。
【００１４】
前記緑色発光蛍光体として、下記一般式（III）で表される蛍光体を用いることができる。
【００１５】
（Ｍ３１−ｙＲｙ）ａＭｇＭ４ｂＭ５ｃＯａ＋２ｂ＋（３／２）ｃＸ２      （III）
（式中、Ｍ３はＣａ、Ｓｒ、Ｂａ、Ｚｎ、及びＭｎからなる群から選ばれる少なくとも１種、Ｍ４はＳｉ、Ｇｅ、及びＳｎからなる群から選ばれる少なくとも１種、Ｍ５はＢ、Ａｌ、Ｇａ、及びＩｎからなる群から選ばれる少なくとも１種、ＸはＦ、Ｃｌ、Ｂｒ、及びＩからなる群から選ばれる少なくとも１種、Ｒは希土類元素から選択されるＥｕを必須とする少なくとも１種を有する。またｙ、ａ、ｂ及びｃは、０．０００１≦ｙ≦０．３、７．０≦ａ＜１０．０、３．０≦ｂ＜５．０、０≦ｃ＜１．０である。）
前記緑色発光蛍光体として、下記一般式（IV）又は（V）で表される蛍光体を用いることができる。
【００１６】
ＬＸＭＹＯＺＮ（（２／３）Ｘ＋（４／３）Ｙ−（２／３）Ｚ）：Ｒ              （IV）
又は
ＬＸＭ６ＹＱＴＯＺＮ（（２／３）Ｘ＋（４／３）Ｙ＋Ｔ−（２／３）Ｚ）：Ｒ        （V）
（式中、Ｌは、Ｂｅ、Ｍｇ、Ｃａ、Ｓｒ、Ｂａ、及びＺｎからなる群から選ばれる第II族元素の少なくとも１種であり、Ｍ６は、Ｃ、Ｓｉ、Ｇｅ、Ｓｎ、Ｔｉ、Ｚｒ、及びＨｆからなる群から選ばれる第IV族元素の少なくとも１種であり、Qは、Ｂ、Ａｌ、Ｇａ、及びＩｎからなる群から選ばれる第III族元素の少なくとも１種であり、Rは、希土類元素であり、Ｘ、Ｙ、Ｔ、Ｚは、０．５＜X＜１．５、１．５＜Y＜２．５、０＜T＜０．５、１．５＜Z＜２．５である。）
また、前記緑発光蛍光体として、下記一般式（VI）で表されるものを用いることができる。
【００１７】
（Ｍ7１−ＸＥｕＸ）２ＳｉＹＯ２Ｙ＋２      （VI）
（式中、Ｍ7はBe、Mg、Ca、Sr、Ba、Znからなる群から選ばれる少なくとも1種以上である第II族元素である。Ｘ及びＹは、0.001≦Ｘ≦0.2、0.9≦Ｙ≦1.1である。）
本発明の第２の態様は、青色ＬＥＤと赤色発光蛍光体および緑色発光蛍光体とを組み合わせて混色させた白色ＬＥＤ装置を備えるバックライト、及び透明基板上に少なくとも赤色画素、緑色画素、及び青色画素を含む複数色の着色画素を備えるカラーフィルタを具備する液晶表示装置であって、前記白色ＬＥＤ装置の発光スペクトルが、４４０ｎｍ以上４７０ｎｍ以下の波長領域に第１のピーク波長、５１０ｎｍ以上５５０ｎｍ以下の波長領域に第２のピーク波長、６３０ｎｍ以上６７０ｎｍ以下の波長領域に第３のピーク波長を有し、前記第１のピーク波長と第２のピーク波長との間の波長距離λが５０ｎｍ＜λ＜９０ｎｍであり、前記複数色の着色画素は、ＣＩＥ１９３１のＸＹＺ表色系であるｘｙ色度において、色再現可能範囲がＮＴＳＣ比で７２％以上であり、白表示させた際の三刺激値ＸＹＺにおける刺激値ＹがＮＴＳＣ比との関係式Ｙ≧−０．３８９×ＮＴＳＣ比＋５８を満たす領域にあるような顔料組成及び膜厚を有することを特徴とする液晶表示装置を提供する。
【００１８】
このような液晶表示装置において、白表示させた際の三刺激値ＸＹＺにおける刺激値Ｙを３０以上とすることができる。
【００１９】
本発明の第１及び第２の態様に係る液晶表示装置において、前記緑色画素の形成に用いる緑色感光性着色組成物中の有機顔料は、少なくともＣｌピグメントナンバーＰＧ３６及びＣｌピグメントナンバーＰＹ１５０を含み、前記緑色感光性着色組成物の固形分中の全有機顔料の２０％以上７５％以下をＣｌピグメントナンバーＰＧ３６とすることができる。
【００２０】
あるいは、前記緑色着色画素の形成に用いる緑色感光性着色組成物中の有機顔料は、少なくともＣｌピグメントナンバーＰＧ３６及びＣｌピグメントナンバーＰＹ１３８を含み、前記緑色感光性着色組成物の固形分中の全有機顔料の２０％以上７０％以下をＣｌピグメントナンバーＰＧ３６とすることができる。
【００２１】
本発明の第３の態様は、透明基板上に少なくとも赤色画素、緑色画素、及び青色画素を含む複数色の着色画素を備え、上述の液晶表示装置に用いるカラーフィルタであって、前記緑色着色画素の形成に用いる緑色感光性着色組成物中の有機顔料は、少なくともＣｌピグメントナンバーＰＧ３６及びＣｌピグメントナンバーＰＹ１５０を含み、前記緑色感光性着色組成物の固形分中の全有機顔料の２０％以上７５％以下がＣｌピグメントナンバーＰＧ３６であることを特徴とするカラーフィルタを提供する。
【００２２】
本発明の第４の態様は、透明基板上に少なくとも赤色画素、緑色画素、及び青色画素を含む複数色の着色画素を備え、上述の液晶表示装置に用いるカラーフィルタであって、前記緑色着色画素の形成に用いる緑色感光性着色組成物中の有機顔料は、少なくともＣｌピグメントナンバーＰＧ３６及びＣｌピグメントナンバーＰＹ１３８を含み、前記緑色感光性着色組成物の固形分中の全有機顔料の２０％以上７０％以下がＣｌピグメントナンバーＰＧ３６であることを特徴とするカラーフィルタを提供する。
【発明の効果】
【００２３】
本発明によると、バックライトとして青色ＬＥＤと赤・緑発光蛍光体とを組み合わせた混色による白色ＬＥＤ装置を備え、これにマッチングしたカラーフィルタを組み合わせることで、輝度を高く保ちながら、色再現性に優れる液晶表示装置を提供することが出来る。この白色ＬＥＤ装置のバックライトユニットは、対環境性に優れ、コストメリットが高く、安価に液晶表示装置を提供することができる。
【発明を実施するための最良の形態】
【００２４】
以下、本発明の実施の形態について説明する。
【００２５】
本発明の一実施形態に係る液晶表示装置は、バックライトとして、青色ＬＥＤと、赤色発光蛍光体及び緑色発光蛍光体とを組み合わせて混色させた白色ＬＥＤ装置を用いる。この白色ＬＥＤ装置は、図１に示すような発光スペクトル特性を有しており、図２に示す従来の液晶表示装置に用いられていた冷陰極蛍光管（ＣＣＦＬ）の発光スペクトル特性とは異なる。
【００２６】
図２のような発光特性をもつＣＣＦＬは、青色・緑色の境界４９０ｎｍ付近および赤色・緑色の境界５８０nm付近にサブピークが存在するため、色純度を低下させており、高色再現化のためには、純度の高い蛍光体に変更するか、又はバックライトに組み合わせるカラーフィルタの分光特性の半値幅を狭める必要がある。しかし、いずれの方法でも、大きく輝度を低下させなければ実現できないという問題があった。
【００２７】
これに対し、図１に示す発光特性を有する青色ＬＥＤと赤・緑発光蛍光体とを組み合わせて混色させた白色ＬＥＤ装置は、２種の蛍光体を混色しているため、発光ピークはサブピークのない３波長光源となるため、色再現性を向上させることが可能である。
【００２８】
また、図１に示すような発光ピークを有する白色ＬＥＤ装置は、固体差の大きいＬＥＤを青1種のみの使用としているため、ばらつきが少なく、コスト面においても量産性が高いバックライト光源である。
【００２９】
液晶表示装置に、バックライトとして図１に示すような発光ピークを有する白色ＬＥＤ装置を用い、更にそれにマッチングしたカラーフィルタを備えることで、輝度を高く維持し、高色再現化を実現することができる。
【００３０】
前述したように、近年、液晶表示装置は製造コストおよび表示画質面での競争激化に伴い、液晶表示装置部材に依存する特性である高色再現化および高輝度化を量産性のあるもので実現することが強く望まれている。
【００３１】
そこで本発明においては、液晶表示装置に対し、バックライトに青色ＬＥＤと赤・緑色発光蛍光体とを組み合わせて混色させた白色ＬＥＤ装置を用い、更にこのバックライトにマッチングさせた赤色・緑色・青色の画素着色層を含むカラーフィルタを備えることで、輝度を高く維持し、高演色化を実現させた。
【００３２】
上記液晶表示装置の色再現可能範囲は、ＣＩＥ１９３１ ＸＹＺ表色系であるｘｙ色度においてＮＴＳＣ比で７２％以上であり、且つバックライト及びカラーフィルタを組み合わせ白表示させた際の３刺激値ＸＹＺにおける刺激値ＹがＮＴＳＣ比との関係式Ｙ≧−０．３８９×ＮＴＳＣ比＋５８を満たす領域にあることを特徴とする。
【００３３】
なお、ＮＴＳＣ比とは、アメリカテレビジョン標準化委員会（National Television Standards Committee）によりＣＩＥ１９３１ ＸＹＺ表色系の色度（ｘ，ｙ）にて定められた標準方式の３原色、赤（０．６７０，０．３３０）、緑（０．２１０，０．７１０）、青（０．１４０，０．０８０）を結ぶ三角形を基準として、表示デバイスの赤・緑・青単色の色度を結んで得られる三角形を比較した面積比のことである。この面積比が即ち色再現範囲として定義され、その比率が高いほど色再現性が高いと判定される。通常、放送規格では、ＮＴＳＣ７２％が標準となっているため、ＮＴＳＣ７２％未満の場合、放送規格色に届かず、表示不可能な範囲が存在するため、好ましくない。
【００３４】
また、バックライトとカラーフィルタを組み合わせて白表示させた際の３刺激値ＸＹＺにおいて、刺激値Ｙは明度と呼ばれる明るさを定義する値であり、液晶表示装置における輝度と同様のものとして定義される。
【００３５】
本実施形態は、液晶表示装置の輝度を高く維持し、色再現性を高くすることを目的とするものであり、色再現性がＮＴＳＣ比７２％以上であって、且つ白表示の刺激値Ｙが従来液晶表示装置用バックライトである冷陰極蛍光管である場合、（ＮＴＳＣ比,白色表示刺激値Ｙ）をプロットした際、達成できない領域である（７２％，３０）、（９０％，２３）を結ぶ直線上以上の領域、すなわち関係式Ｙ≧−０．３８９×ＮＴＳＣ比＋５８を満たす領域を実現する液晶表示装置を提供する。
【００３６】
また、本実施形態に係る液晶表示装置が上記条件を満たすため、バックライトに用いる白色ＬＥＤ装置は、その発光スペクトルが、４４０ｎｍ以上４７０ｎｍ以下の波長領域に第１のピーク波長、５１０ｎｍ以上５５０ｎｍ以下の波長領域に第２のピーク波長、６３０ｎｍ以上６７０ｎｍ以下の波長領域に第３のピーク波長を有し、前記第１のピーク波長から第２のピーク波長に至る波長距離λが５０ｎｍ＜λ＜９０ｎｍであるものを用いる。また、好ましくは６０ｎｍ≦λ≦９０ｎｍ、更に好ましくは７０ｎｍ≦λ＜９０ｎｍであるのがよい。
【００３７】
このような発光スペクトル特徴は、同一の赤・緑・青色の着色層をもつカラーフィルタと組み合わせた際の色再現範囲ＮＴＳＣ比およびカラーフィルタと組み合わせ白表示させた際の刺激値Ｙ（明度）に基づいており、白色ＬＥＤ装置の第１のピーク波長から第２のピーク波長に至る波長距離λが小さくなりすぎると、緑表示の色度が青み化しすぎることや、それに伴う青表示の色純度低下の問題が生じる。
【００３８】
従って、色純度低下を防ぎ、且つ刺激値Ｙ（明度）をより大きくするためには、白色ＬＥＤ装置の第１のピーク波長から第２のピーク波長に至る波長距離λが好ましくは５０ｎｍ以上、より好ましくは６０ｎｍ以上、最も好ましくは７０ｎｍ以上であるのがよい。一方、第１のピーク波長から第２のピーク波長に至る波長距離λが９０ｎｍ以上であると、緑表示の純度を上げるために緑色画素の緑顔料比率を高くし、分光透過率の半値幅を狭める所作が必要となり、輝度低下が顕著になる。
【００３９】
以上のような発光特性を有する白色ＬＥＤ装置作製のために用いられる赤色および緑色発光蛍光体について、以下に詳述する。
【００４０】
（赤色発光蛍光体）
赤色発光蛍光体としては、Ｅｕにより賦活され、第II族元素Ｍ１、Ｓｉ、Ａｌ、Ｂ、及びＮを含む、下記一般式（Ｉ）で示される窒化物蛍光体であって、紫外線ないし青色光を吸収して赤色に発光するものを好ましく用いることができる。
【００４１】
Ｍ１ｗＡｌｘＳｉｙＢｚＮ（（２／３）ｗ＋ｘ＋（４／３）ｙ＋ｚ）：Ｅｕ２＋      （Ｉ）
上記式（Ｉ）において、Ｍ１はＭｇ、Ｃａ、Ｓｒ、及びＢａからなる群から選ばれる少なくとも１種であり、ｗ、ｘ、ｙ、ｚは、好ましくは０．０５６≦ｗ≦９、ｘ＝１、０．０５６≦ｙ≦１８、０≦ｚ≦０．５であり、より好ましくは０．０４≦ｗ≦３、ｘ＝１、０．１４３≦ｙ≦８．７、０．０００５≦ｚ≦０．５であり、最も好ましくは０．０５≦ｗ≦３、ｘ＝１、０．１６７≦ｙ≦８．７、０．０００５≦ｚ≦０．５である。
【００４２】
また、ｚは、好ましくは０．５以下、より好ましくは０．３以下であり、０．０００５以上であることが望ましい。さらに好ましくは、ホウ素のモル濃度は、０．００１以上であって、０．２以下に設定される。
【００４３】
このような窒化物蛍光体は、Ｅｕにより賦活されるが、Ｅｕの一部を、Ｓｃ、Ｔｍ、Ｙｂ、Ｙ、Ｌａ、Ｃｅ、ＰＲ、Ｎｄ、Ｓｍ、Ｇｄ、Ｔｂ、Ｄｙ、Ｈｏ、Ｅｒ、Ｌｕからなる群から選ばれる少なくとも一種以上の希土類元素により置換することも可能である。
【００４４】
好ましい窒化物蛍光体として、一般式Ｍ１１−ｚＡｌＳｉＢｚＮ（（２／３）（１−ｚ）＋（７／３）＋ｚ）：Ｅｕ２＋により表されるものがある。式中、Ｍ１はＭｇ、Ｃａ、Ｓｒ、及びＢａからなる群から選ばれる少なくとも１種であり、ｘの範囲は、０．００１≦ｘ≦０．３、ｚの範囲は、０≦ｚ≦０．５である。
【００４５】
また、他の好ましい窒化物蛍光体として、一般式Ｍ１wＡｌＳｉＢzＮ（（２／３）ｗ＋（７／３）＋ｚ）：Ｅｕ2+により表されるものがある。式中、Ｍ１はＭｇ、Ｃａ、Ｓｒ、及びＢａからなる群から選ばれる少なくとも１種であり、ｗ及びｚの範囲は、０．０４≦ｗ≦３、０≦ｚ≦０．５である。
【００４６】
Ｍ１としてＣａを用いる場合、Ｃａは好ましくは単独で使用する。ただし、Ｃａの一部を、Ｓｒ、Ｍｇ、Ｂａ、ＳｒとＢａなどにより置換することもできる。Ｃａの一部をＳｒで置換して、窒化物蛍光体の発光波長のピークを調整することができる。
【００４７】
Ｓｉも好ましくは単独で使用されるが、その一部を第ＩＶ族元素であるＣやＧｅで置換することもできる。Ｓｉのみを使用した場合には、安価で結晶性の良好な窒化物蛍光体を得ることができる。
【００４８】
賦活剤であるＥｕは、好ましくは単独で使用されるが、Ｅｕの一部を、Ｓｃ、Ｔｍ、Ｙｂ、Ｙ、Ｌａ、Ｃｅ、ＰＲ、Ｎｄ、Ｓｍ、Ｇｄ、Ｔｂ、Ｄｙ、Ｈｏ、Ｅｒ、Ｌｕにより置換してもよい。Ｅｕの一部を他の元素で置換した場合には、他の元素は共賦活剤として作用する。そうすることにより、色調を変化させることができ、発光特性の調整を行うことができる。
【００４９】
Ｅｕを必須成分とする混合物を使用する場合、所望により配合比を変えることができる。Ｅｕは、主に２価と３価のエネルギー準位を持つが、本発明の一実施形態に係る窒化物蛍光体では、母体のＭ１、例えばＣａに対して、Ｅｕ2+を賦活剤として用いる。Ｅｕ2+は、酸化されやすく、３価のＥｕ2Ｏ3の組成で市販されている。しかし、市販のＥｕ2Ｏ3では、Ｏの関与が大きく、良好な蛍光体が得られにくい。そのため、Ｅｕ2Ｏ3からＯを、系外へ除去したものを使用することが好ましい。たとえば、ユーロピウム単体、窒化ユーロピウムを用いることが好ましい。
【００５０】
窒化物蛍光体は、さらに、Ｃｕ、Ａｇ、Ａｕからなる第Ｉ族元素、Ｇａ、Ｉｎからなる第III族元素、Ｔｉ、Ｚｒ、Ｈｆ、Ｓｎ、Ｐｂからなる第ＩＶ族元素、Ｐ、Ｓｂ、Ｂｉからなる第Ｖ族元素、及びＳからなる第ＶＩ族元素から選ばれる少なくとも１種以上の元素を１〜５００ｐｐｍ以下含むこともできる。これらの元素を添加することにより、発光効率の調整を行うことができる。
【００５１】
窒化物蛍光体では、Ｆｅ、Ｎｉ、Ｃｒ、Ｔｉ、Ｎｂ、Ｓｍ及びＹｂのモル濃度が、Ｍ１のモル濃度に対して０．０１以下であることが好ましい。Ｆｅ、Ｎｉ、Ｃｒ、Ｔｉ、Ｎｂ、Ｓｍ及びＹｂを多量に含むと、発光輝度が低下するからである。
【００５２】
（緑色発光蛍光体１）
緑色発光蛍光体としては、下記一般式（II）で示されるものを挙げることができる。
【００５３】
Ｂａ５−ｘ−ｙＥｕｘＭ２ｙＳｉｍＯ５＋２ｍ      （II）
（式中、Ｍ２はＣａ及びＳｒの少なくとも１種であり、ｘ、ｙ、ｍは、０．０００１≦ｘ≦０．３、０≦ｙ≦０．８、２．５＜ｍ＜３．５である。）
このシリケート系蛍光体は、約４８５ｎｍより長波長側の光では励起効率が低くなる。そのため、４８５ｎｍ以下の短波長側の光により効率よく励起される。そのうち特に４６０ｎｍ以下の短波長側の光により高効率に励起される。
【００５４】
シリケート系蛍光体を励起すると、４９５ｎｍから５８４ｎｍの領域に発光ピーク波長を有する光を発光する。このシリケート系蛍光体の発光ピーク波長は、蛍光体の組成を種々変更すること、励起波長を変更することにより変えることができる。
【００５５】
シリケート系蛍光体の組成中のｘ、ｙ、ｍは、０．０００１≦ｘ≦０．３、０≦ｙ≦０．８、２．５＜ｍ＜３．５の範囲であり、この範囲では４９５ｎｍから５８４ｎｍに発光ピーク波長を有し、緑色系から黄色系に発光する高輝度の蛍光体が得られる。このうち、ｘは、０．１≦ｘ≦０．５の範囲がより好ましい。この範囲にすることにより、より高輝度にすることができるからである。また、ｍは、２．５＜ｍ≦３．２の範囲が好ましい。この範囲にすることにより、より高輝度にすることができるからである。なお、ｙを変更することにより、種々の色調を有する蛍光体を得ることができる。
【００５６】
（緑色発光蛍光体２）
緑色発光蛍光体としては、下記一般式（III）で示されるものを挙げることができる。
【００５７】
（Ｍ３１−ｙＲｙ）ａＭｇＭ４ｂＭ５ｃＯａ＋２ｂ＋（３／２）ｃＸ２      （III）
（式中、Ｍ３はＣａ、Ｓｒ、Ｂａ、Ｚｎ、及びＭｎからなる群から選ばれる少なくとも１種、Ｍ４はＳｉ、Ｇｅ、及びＳｎからなる群から選ばれる少なくとも１種、Ｍ５はＢ、Ａｌ、Ｇａ、及びＩｎからなる群から選ばれる少なくとも１種、ＸはＦ、Ｃｌ、Ｂｒ、及びＩからなる群から選ばれる少なくとも１種、Ｒは希土類元素から選択されるＥｕを必須とする少なくとも１種を有する。またｙ、ａ、ｂ及びｃは、０．０００１≦ｙ≦０．３、７．０≦ａ＜１０．０、３．０≦ｂ＜５．０、０≦ｃ＜１．０である。）
この蛍光体はＣａ、Ｓｒ、Ｂａ、Ｚｎ、及びＭｎからなる群から選択される少なくとも１種の元素、より好ましくはＣａを含む。Ｃａを含む場合、Ｃａの一部をＭｎ、Ｓｒ、Ｂａで置換したものを使用してもよい。
【００５８】
この蛍光体は、Ｓｉ、Ｇｅ、及びＳｎからなる群から選択される少なくとも１種の元素、より好ましくはＳｉを含む。Ｓｉを含む場合、Ｓｉの一部をＧｅ、Ｓｎで置換したものを使用してもよい。
【００５９】
この蛍光体は、Ｆ、Ｃｌ、Ｂｒ、及びＩからなる群から選択される少なくとも１種の元素、より好ましくはＣｌを含む。Ｃｌを含む場合、Ｃｌの一部をＦ、Ｂｒ、Ｉで置換したものも使用してもよい。
【００６０】
この蛍光体は、から選択され、Ｅｕを必須とする少なくとも１種の希土類元素を含む。希土類は、スカンジウム、イットリウムおよびランタノイド諸元素の計１７の元素の総称であり、このうちＥｕが最も好ましい。Ｅｕの一部をＣｅ、ＰＲ、Ｎｄ、Ｓｍ、Ｔｂ、Ｄｙ、Ｈｏ、Ｅｒ、Ｔｍ、Ｙｂで置換したものを使用してもよい。より好ましくは、Ｅｕの一部をＣｅ、ＰＲ、Ｎｄ、Ｓｍ、Ｔｂ、Ｄｙ、Ｈｏ、Ｔｍで置換したものを使用してもよい。
【００６１】
上記一般式（III）で表される緑色蛍光体は、４９５ｎｍ以上５８４ｎｍ以下の緑領域から黄色領域の波長範囲に発光ピーク波長を有する。例えば、Ｃａ、Ｅｕ、Ｍｇ、Ｓｉ、Ｏ、Ｃｌの元素を有する場合は５００ｎｍから５２０ｎｍ付近に、Ｃａ、Ｍｎ、Ｅｕ、Ｍｇ、Ｓｉ、Ｏ、Ｃｌの元素を有する場合は５３０ｎｍから５７０ｎｍ付近に、発光ピーク波長を有するものもある。ただし、含有する元素量や組成によってこの発光ピーク波長は変動する。
【００６２】
（緑色発光蛍光体３）
緑色発光蛍光体としては、下記一般式（IV）又は（Ｖ）で示されるものを挙げることができる。
【００６３】
ＬＸＭ６ＹＯＺＮ（（２／３）Ｘ＋（４／３）Ｙ−（２／３）Ｚ）：Ｒ              （IV）
又は
ＬＸＭ６ＹＱＴＯＺＮ（（２／３）Ｘ＋（４／３）Ｙ＋Ｔ−（２／３）Ｚ）：Ｒ        （Ｖ）
（式中、Ｌは、Ｂｅ、Ｍｇ、Ｃａ、Ｓｒ、Ｂａ、及びＺｎからなる群から選ばれる第II族元素の少なくとも1種であり、Ｍ６は、Ｃ、Ｓｉ、Ｇｅ、Ｓｎ、Ｔｉ、Ｚｒ、及びＨｆからなる群から選ばれる第IV族元素の少なくとも1種であり、Qは、Ｂ、Ａｌ、Ｇａ、及びＩｎからなる群から選ばれる第III族元素の少なくとも1種であり、Rは、希土類元素であり、Ｘ、Ｙ、Ｔ、Ｚは、０．５＜X＜１．５、１．５＜Y＜２．５、０＜T＜０．５、１．５＜Z＜２．５である。）
上記一般式（IV）又は（Ｖ）で表される酸窒化物蛍光体は、少なくとも一部に元素が一定の規則にしたがって配列された結晶を含むように構成され、その結晶から効率よく高輝度の光が発光される。上記一般式において、０．５＜X＜１．５、１．５＜Y＜２．５、０＜T＜０．５、１．５＜Z＜２．５に設定することで、発光部である結晶相を比較的容易に形成することができ、発光効率がよく、輝度の高い蛍光体を得ることができる。
【００６４】
なお、発光輝度調整を目的に含有される結晶の割合を所望の値に設定したい場合には、上記一般式（IV）中のＸ、Ｙ、Ｚの値により調整が可能である。ただし、上記範囲は好ましい範囲であり、本発明は上記範囲に限定されるものではない。
【００６５】
また、この緑色蛍光体は、OとNとの比率を変化させることができる。また（Ｌ＋Ｍ）／（Ｏ＋Ｎ）で示す陽イオンと陰イオンのモル比を変化させることもでき、それによって微妙に発光スペクトルや強度を調整可能である。これは例えば、真空などの処理によりＮやＯを脱離させることによっても可能であり、本発明は、この方法には限定されない。
【００６６】
この蛍光体の組成中には、Ｌｉ、Ｎａ、Ｋ、Ｒｂ、Ｃｓ、Ｍｎ、Ｒｅ、Ｃｕ、Ａｇ、Ａｕの少なくとも1種以上が含有されていてもよく、これらを添加することにより、輝度、量子効率等の発光効率を調整することができる。また、その他の元素も特性を損なわない程度に含まれていてもよい。
【００６７】
この蛍光体に含まれる第II族元素の一部は、賦活剤Ｒで置換される。第II族元素と前記賦活剤Ｒとの混合量に対して、前記賦活剤Ｒの量は、（第II族元素と賦活剤Ｒの混合量）：（賦活剤Ｒの量）＝１：０．００１〜１：０．８のモル比であることが好ましい。
【００６８】
また、Ｌは、Ｂｅ、Ｍｇ、Ｃａ、Ｓｒ、Ｂａ、Ｚｎからなる群から選ばれる少なくとも1種の第II族元素である。ＬはＣａ、Ｓｒなどの単体であってもよいが、ＣａとＳｒ、ＣａとＢａ、ＳｒとＢａ、ＣａとＭｇなどの複数の元素の組み合わせであってもよい。またＬが複数の元素の組み合わせである場合、その組成比は変化させることができる。特に、ＬはＭｇ、Ｃａ、Ｓｒ、Ｂａ、及びＺｎからなる群から選ばれるＣａ、Ｓｒ、Ｂａのいずれかを必須とする少なくとも1種である第II族元素であることが好ましい。
【００６９】
Ｍ６は、Ｃ、Ｓｉ、Ｇｅ、Ｓｎ、Ｔｉ、Ｚｒ、Ｈｆからなる群から選ばれる少なくとも1種以上である第IV族元素である。ＭもＳｉ、Ｇｅ等の単体であってもよく、ＳｉとＣなどの複数元素の組み合わせから成ってもよい。本発明では上述の第IV族元素を用いることができるが、特にＳｉ、Ｇｅを用いるのが好ましい。Ｓｉ、Ｇｅを用いることで安価で結晶性の良好な蛍光体を提供することができる。特に、Ｍは、Ｃ、Ｓｉ、Ｇｅ、Ｓｎ、Ｔｉ、Ｈｆからなる群から選ばれるＳｉを必須とする少なくとも1種である第IV族元素であることが好ましい。
【００７０】
Qは、Ｂ、Ａｌ、Ｇａ、Ｉｎからなる群から選ばれる少なくとも１種である第III族元素である。
【００７１】
上記の蛍光体母体材料主成分のL、M、Qは、金属、酸化物、イミド、アミド、窒化物および各種塩類などを用いることができる。
【００７２】
またRは希土類元素である。具体的にRはＬａ、Ｃｅ、ＰＲ、Ｎｄ、Ｓｍ、Ｅｕ、Ｇｄ、Ｔｂ、Ｄｙ、Ｈｏ、Ｅｒ、Ｔｍ、Ｙｂ、Ｌｕからなる群から選ばれる1種又は２種以上の元素である。本発明では、これらの希土類元素のうち、Ｅｕを用いることが好ましい。またＥｕと１種以上の希土類元素を含んでいてもよい。その場合、ＲとしてＥｕが５０質量％以上、より好ましくは７０％以上含有されていることが好ましい。即ち、賦活剤Ｒは、Ｌａ、Ｃｅ、ＰＲ、Ｎｄ、Ｓｍ、Ｅｕ、Ｇｄ、Ｔｂ、Ｄｙ、Ｈｏ、Ｅｒ、Ｔｍ、Ｙｂ、Ｌｕからなる群から選ばれる、Ｅｕを必須とする少なくとも1種以上である希土類元素であることが好ましい。Ｅｕ以外の元素は、共賦活剤として作用する。
【００７３】
（緑色発光蛍光体４）
緑色発光蛍光体としては、下記一般式（VI）で示されるものを挙げることができる。
【００７４】
（Ｍ7１−ＸＥｕＸ）２ＳｉＹＯ２Ｙ＋２      （VI）
（式中、Ｍ7はBe、Mg、Ca、Sr、Ba、Znからなる群から選ばれる少なくとも1種以上である第II族元素である。Ｘ及びＹは、0.001≦Ｘ≦0.2、0.9≦Ｙ≦1.1である。）
このシリケート系蛍光体は、約４９０ｎｍより長波長側の光では励起効率が低くなる。そのため、４９０ｎｍ以下の短波長側の光により効率よく励起される。そのうち特に４６０ｎｍ以下の短波長側の光により高効率に励起される。
【００７５】
このシリケート系蛍光体を励起すると４９０ｎｍから５８０ｎｍの領域に発光ピーク波長を有する。このシリケート系蛍光体の発光ピーク波長はシリケート系蛍光体の組成を種々変更すること、励起波長を変更することにより変えることができる。
【００７６】
シリケート系蛍光体の組成中のｘ、ｙは、０．００１≦X≦０．２、０.９≦Ｙ≦1.1  の範囲であることが好ましい。この範囲では４９０ｎｍから５８０ｎｍに発光ピーク波長を有し、緑色系から黄色系に発光する高輝度の蛍光体となる。このうち、０．００５≦ｘ≦０．１が好ましい。この範囲にすることにより、より高輝度にすることができるからである。M7を変更することにより種々の色調を有する蛍光体を提供することができる。
【００７７】
（緑色発光蛍光体５）
緑色発光蛍光体としては、下記一般式（VII）で示されるものを挙げることができる。
【００７８】
Ｍ８ＸＡＹＸＺ      （VII）
（式中、Ｍ８はＭｎ、Ｃｅ、Ｅｕからなる群から選ばれる少なくとも1種以上の元素であり、Ａは、Ｃ、Ｓｉ、Ｇｅ、Ｓｎ、Ｂ、Ａｌ、Ｇａ、Ｉｎからなる群から選ばれる少なくとも１種以上の元素であり、Ｘは、Ｏ、Ｎから選らば得れる少なくとも１種以上の元素であり、Ｘ、Ｙ、及びＺは、0.00001≦Ｘ≦0.1、0.38≦Ｙ≦0.46、0.54≦Ｚ≦0.62、Ｘ＋Ｙ＋Ｚ＝１である。）
この蛍光体は、β型Ｓｉ3Ｎ4結晶構造を持つ窒化物または酸窒化物の結晶相の固溶体を主成分として含有しており、５００ｎｍ〜６００ｎｍの波長域での発光強度が高く、緑色の蛍光体として優れている。緑色発光蛍光体としては、下記一般式（VI）で示されるものを挙げることができる。Ｘは発光中心となる元素Ｍの添加量を表し、原子比で０．００００１以上０．１以下となるようにするのがよい。Ｘ値が０．００００１より小さいと発光中心となるＭの数が少ないため発光輝度が低下する。０．１より大きいとＭイオン間の干渉により濃度消光を起こして輝度が低下する。Ｙは母体結晶を構成する金属元素の量であり、原子比で０．３８以上０．４６以下となるようにするのがよい。好ましくは、Ｙ＝０．４２９が良い。Ｙ値がこの範囲をはずれると結晶中の結合が不安定になりβ型Ｓｉ3Ｎ4構造以外の結晶相の生成割合が増え、緑色の発光強度が低下する。Ｚは母体結晶を構成する非金属元素の量であり、原子比で０．５４以上０．６２以下となるようにするのがよい。好ましくは、Ｚ＝０．５７１が良い。Ｚ値がこの範囲をはずれると結晶中の結合が不安定になりβ型Ｓｉ3Ｎ4構造以外の結晶相の生成割合が増え、緑色の発光強度が低下する。
【００７９】
また、本発明の一実施形態に係る、青色ＬＥＤと赤色発光蛍光体及び緑色発光蛍光体とを組み合わせて混色させた白色ＬＥＤ装置をバックライトを備える液晶表示装置に用いるカラーフィルタは、少なくとも透明基板上に赤色画素、緑色画素、及び青色画素を含む複数色の着色画素を有しており、これらの複数色の着色画素は、有機顔料と透明樹脂を主成分とする着色層から構成され、複数色にはイエロー、マゼンタ、シアン（Ｙ、Ｍ、Ｃ）の組み合わせ、あるいはこれにオレンジを加えた組み合わせが挙げられる。
【００８０】
本実施形態に係るカラーフィルタは、赤色画素、緑色画素、及び青色画素を有するカラーフィルタ（すなわちＲＧＢ系）に対して特に好ましく適用することができる。またＲ、Ｇ、Ｂに加え、Ｙ、Ｍ、Ｃを同一基板に配列するカラーフィルタなどについても適応可能である。
【００８１】
また、本実施形態に係るカラーフィルタは、白色ＬＥＤ装置と組み合わせた際に、ＣＩＥ１９３１ ＸＹＺ表色系におけるｘｙ色度において色再現可能範囲が７２％以上のものであり、バックライトと組み合わせ、白表示させた際の３刺激値ＸＹＺのY（明度）が３０以上を実現するものであり、そのためには、着色層の形成に用いる感光性着色組成物に含有する顔料比率を以下のようにすることが望ましい。
【００８２】
即ち、緑色画素形成に用いる緑色感光性着色組成物中の有機顔料が、Ｃ．Ｉ．ピグメントナンバーＰＧ３６及びＣ．Ｉ．ピグメントナンバーＰＹ１５０を含み、固形分中の全有機顔料の２０％以上７５％以下のＣ．Ｉ．ピグメントナンバーＰＹ３６を含むことを特徴とする。更に好ましくは  ５０％以上７５％以下であるのがよい。
【００８３】
このような顔料の組み合わせを含む場合、ＰＧ３６が７５％より多く含まれると、分光透過率の半値幅が狭くなるため色再現範囲は広がるが、白表示時の刺激値Ｙ（明度）が低下する。すなわち輝度が低くなるという問題が生ずる。また、ＰＧ３６が２０％未満であると、分光透過率の半値幅が広くなり、刺激値Ｙを高くすることができ、輝度を高くできるが、色再現範囲がＮＴＳＣ７２％未満に狭くなるという問題が生ずる。また、透過範囲が広くなることで色純度が低下してくるため、より好ましくはＰＧ３６が５０％以上７５％以下であることがよい。
【００８４】
緑色画素の形成に用いる緑色感光性着色組成物中の有機顔料が、Ｃ．Ｉ．ピグメントナンバーＰＧ３６及びＣ．Ｉ．ピグメントナンバーＰＹ１３８を含み、固形分中の全有機顔料の２０％以上７０％以下のＣ．Ｉ．ピグメントナンバーＰＧ３６を含むことを特徴とする。更に好ましくは  ４５％以上７０％以下であることを特徴とする。
【００８５】
このような顔料の組み合わせを含む場合、ＰＧ３６が７０％より多く含まれると、分光透過率の半値幅が狭くなるため色再現範囲は広がるが、白表示時の刺激値Ｙ（明度）が低下する。すなわち輝度が低くなるという問題が生ずる。また、ＰＧ３６が２０％未満であると、分光透過率の半値幅が広くなり、刺激値Ｙを高くすることができ、輝度を高くできるが、色再現範囲がＮＴＳＣ７２％未満に狭くなるという問題が生ずる。また、透過範囲が広くなることで色純度が低下してくるため、より好ましくはＰＧ３６が４５％以上７０％以下であることがよい。
【００８６】
また、赤色画素の形成に用いる赤色感光性着色組成物には、赤の色再現性を広げるため分光透過率を長波長へシフトさせる手法を用いてもよい。長波長へ分光透過率をシフトさせる手法の一つとして、赤色感光性着色組成物に含まれるＣ．Ｉ．ピグメントナンバーＰＲ１７７の比率を増やす手法があるが、含有率を多くし、長波長シフトを大きくすると、著しい明度Yの低下、即ち輝度の低下が生じる
また、青色画素形成に用いる青色感光性着色組成物には、青の色再現性を広げるため分光透過率を短波長へシフトさせる手法を用いてもよい。短波長へ分光透過率をシフトさせる手法の一つとして青色感光性着色組成物中のＣ．Ｉ．ピグメントナンバーＰＶ２３の比率を増やす手法があるが、赤色感光性着色組成物と同様、ＰＶ２３の含有率を多くし、分光透過率を大きく短波長シフトさせた場合、著しい明度Yの低下、即ち輝度の低下が生じる。
【００８７】
以下に、本発明の一実施形態に係る液晶表示装置に用いる白色ＬＥＤ装置バックライトの構造について詳述する。
【００８８】
本発明の一実施形態に係る液晶表示装置に用いる白色ＬＥＤ装置バックライトの構造の一例として図３に示す組立図のような構造を挙げることができる。即ち、金属フレーム（又は樹脂枠）内に、反射シート、複数のＬＥＤ（表面実装型発光装置）が側面に配置された導光板、拡散シート、２枚のプリズムシートが順次積層されて、白色ＬＥＤ装置バックライトが構成される。なお、複数のＬＥＤ（表面実装型発光装置）は、基板に取り付けられている。
【００８９】
ＬＥＤ（表面実装型発光装置）の構造の一例を図４に示す。ここで示すＬＥＤは、表面実装型発光装置であるが、これに限定されるものではなく、従来から用いられている挿入型発光装置を用いることも可能である。前記表面実装型発光装置では、上方に開口する凹部を有する発光素子搭載筐体１の凹部の底面に、ダイボンド剤により発光素子２が貼付けられており、この発光素子２上に蛍光体３を分散した透光性樹脂４が覆っている。発光素子２の上部電極は、第１のワイヤ５により第１の外部電極６に接続され、下部電極は、第２のワイヤ７により第２の外部電極８に接続されている。なお、発光素子搭載筐体１の凹部の内面には、光反射材９が被覆されている。前記発光素子は、窒化ガリウム系化合物半導体からなる発光層を有し、本発明で用いられる白色ＬＥＤ装置の発光スペクトルにおける第１のピーク波長を発光するものであり、かつ、上述した赤色発光蛍光体および緑色発光蛍光体の励起光源となるものである。窒化物系化合物半導体（一般式ＩｎｉＧａｊＡｌｋＮ、但し、０≦ｉ、０≦ｊ、０≦ｋ、ｉ＋ｊ＋ｋ＝１）としては、ＩｎＧａＮや各種不純物がドープされたＧａＮをはじめ、種々のものがある。この素子は、ＭＯＣＶＤ法等により基板上にＩｎＧａＮやＧａＮ等の半導体を発光層として成長させることにより形成する。半導体の構造としては、ＭＩＳ接合、ＰＩ接合やＰＮ接合などを有するホモ構造、ヘテロ構造あるいはダブルヘテロ構造のものが挙げられる。この窒化物半導体層は、その材料やその混晶度によって発光波長を種々選択することができる。また、半導体活性層を量子効果が生ずる薄膜で形成した単一量子井戸構造や多量子井戸構造とすることもできる。  以下に、本発明の液晶表示装置に用いるカラーフィルタについて詳述する。
【００９０】
カラーフィルタに用いられる透明基板は、可視光に対してある程度の透過率を有するものが好ましく、より好ましくは８０％以上の透過率を有するものがよい。一般に、液晶表示装置に用いられているものでよく、ＰＥＴなどのプラスチック基板やガラスが挙げられるが、通常はガラス基板を用いるとよい。遮光パターンを用いる場合は、あらかじめ透明基板上にクロム等の金属薄膜や遮光性樹脂によるパターンを公知の方法で形成したものを用いればよい。
【００９１】
透明基板上への画素の作製方法は、公知のインクジェット法、印刷法、フォトレジスト法、エッチング法など何れの方法で作製しても構わない。しかし、高精細、分光特性の制御性及び再現性等を考慮すると、フォトレジスト法が好ましい。フォトレジスト法は、透明な樹脂中に顔料を、光開始剤、重合性モノマーと共に適当な溶剤に分散させた着色組成物を透明基板上に塗布製膜して着色層を形成し、この着色層をパターン露光し、現像することで、一色の画素を形成し、これら工程を各色毎に繰り返し行って、カラーフィルタを作製する方法である。
【００９２】
カラーフィルタの画素を構成する着色層をフォトリソ法により形成する場合、例えば、以下の方法に従う。着色剤となる顔料を透明な樹脂中に分散させた後、光開始剤、重合性モノマーと共に適当な溶剤と混合させる。着色剤となる顔料と透明樹脂を分散させる方法としてはミルベース、３本ロール、ジェットミル等様々な方法があるが、特にこれらに限定されるものではない。
【００９３】
カラーフィルタの着色層を形成する着色組成物に用いることのできる有機顔料の具体例を、以下にカラーインデックス番号で示す。  赤色顔料としては、Ｃ．Ｉ． Ｐｉｇｍｅｎｔ Ｒｅｄ ７、９、１４、４１、４８：１、４８：２、４８：３、４８：４、８１：１、８１：２、８１：３、９７、１２２、１２３、１４６、１４９、１６８、１７７、１７８、１７９、１８０、１８４、１８５、１８７、１９２、２００、２０２、２０８、２１０、２１５、２１６、２１７、２２０、２２３、２２４、２２６、２２７、２２８、２４０、２４６、２５４、２５５、２６４、２７２、２７９等が挙げられる。
【００９４】
黄色顔料としては、Ｃ．Ｉ． Ｐｉｇｍｅｎｔ Ｙｅｌｌｏｗ １５０、ＰＹ１３８の他に、ＰＹ１、２、３、４、５、６、１０、１２、１３、１４、１５、１６、１７、１８、２０、２４、３１、３２、３４、３５、３５：１、３６、３６：１、３７、３７：１、４０、４２、４３、５３、５５、６０、６１、６２、６３、６５、７３、７４、７７、８１、８３、８６、９３、９４、９５、９７、９８、１００、１０１、１０４、１０６、１０８、１０９、１１０、１１３、１１４、１１５、１１６、１１７、１１８、１１９、１２０、１２３、１２５、１２６、１２７、１２８、１２９、１３７、１３９、１４４、１４６、１４７、１４８、１５１、１５２、１５３、１５４、１５５、１５６、１６１、１６２、１６４、１６６、１６７、１６８、１６９、１７０、１７１、１７２、１７３、１７４、１７５、１７６、１７７、１７９、１８０、１８１、１８２、１８５、１８７、１８８、１９３、１９４、１９９、２１３、２１４等が挙げられる。
【００９５】
橙色顔料としてはＣ．Ｉ． Ｐｉｇｍｅｎｔ Ｏｒａｎｇｅ ３６、４３、５１、５５、５９、６１、７１、７３等が挙げられる。
【００９６】
緑色顔料としては、Ｃ．Ｉ． Ｐｉｇｍｅｎｔ Ｇｒｅｅｎ ３６の他にＰＧ ７、１０、３７等が挙げられる。
【００９７】
青色顔料としては、Ｃ．Ｉ． Ｐｉｇｍｅｎｔ Ｂｌｕｅ １５、１５：１、１５：２、１５：３、１５：４、１５：６、１６、２２、６０、６４、８０等が挙げられる。
【００９８】
紫色顔料としては、Ｃ．Ｉ． Ｐｉｇｍｅｎｔ Ｖｉｏｌｅｔ １、１９、２３、２７、２９、３０、３２、３７、４０、４２、５０等があげられる。
【００９９】
上記の顔料は、着色層によって単独あるいは2種以上を組み合わせて用いることができる。
【０１００】
また、上記有機顔料と組み合わせて、彩度と明度のバランスを取りつつ良好な塗布性、感度、現像性等を確保するために、無機顔料を組み合わせて用いることも可能である。無機顔料としては、黄色鉛、亜鉛黄、べんがら（赤色酸化鉄（III））、カドミウム赤、群青、紺青、酸化クロム緑、コバルト緑等の金属酸化物粉、金属硫化物粉、金属粉等が挙げられる。さらに、調色のため、耐熱性を低下させない範囲内で染料を含有させることができる。
【０１０１】
着色組成物に用いる透明樹脂は、可視光領域の４００〜７００ｎｍの全波長領域において透過率が好ましくは８０％以上、より好ましくは９５％以上の樹脂であるのがよい。透明樹脂には、熱可塑性樹脂、熱硬化性樹脂、および感光性樹脂が含まれる。透明樹脂には、必要に応じて、その前駆体である、放射線照射により硬化して透明樹脂を生成するモノマーもしくはオリゴマーを単独で、または２種以上混合して用いることができる。
【０１０２】
熱可塑性樹脂としては、例えば、ブチラール樹脂、スチレンーマレイン酸共重合体、塩素化ポリエチレン、塩素化ポリプロピレン、ポリ塩化ビニル、塩化ビニル-酢酸ビニル共重合体、ポリ酢酸ビニル、ポリウレタン系樹脂、ポリエステル樹脂、アクリル系樹脂、アルキッド樹脂、ポリスチレン、ポリアミド樹脂、ゴム系樹脂、環化ゴム系樹脂、セルロース類、ポリエチレン、ポリブタジエン、ポリイミド樹脂等が挙げられる。また、熱硬化性樹脂としては、例えば、エポキシ樹脂、ベンゾグアナミン樹脂、ロジン変性マレイン酸樹脂、ロジン変性フマル酸樹脂、メラミン樹脂、尿素樹脂、フェノール樹脂等が挙げられる。
【０１０３】
感光性樹脂としては、水酸基、カルボキシル基、アミノ基等の反応性の置換基を有する線状高分子にイソシアネート基、アルデヒド基、エポキシ基等の反応性置換基を有する（メタ）アクリル化合物やケイヒ酸を反応させて、（メタ）アクリロイル基、スチリル基等の光架橋性基を該線状高分子に導入した樹脂が用いられる。また、スチレン-無水マレイン酸共重合物やα-オレフィン-無水マレイン酸共重合物等の酸無水物を含む線状高分子をヒドロキシアルキル（メタ）アクリレート等の水酸基を有する（メタ）アクリル化合物によりハーフエステル化したものも用いられる。
【０１０４】
光架橋剤として用いることのできる重合性モノマーとしては、トリメチロールプロパントリ（メタ）アクリレート、ペンタエリスリトールトリ（メタ）アクリレート、ジペンタエリスリトールヘキサ（メタ）アクリレート、エチレンオキサイド変性トリメチロールプロパントリ（メタ）アクリレート、プロピレンオキサイド変性トリメチロールプロパントリ（メタ）アクリレートなどの各種アクリル酸エステルおよびメタクリル酸エステルなどが代表例に挙げられる。
【０１０５】
これらは単独または２種以上を混合して用いることができ、さらに光硬化性を適正に保つ目的で、必要に応じ、他の重合性モノマーおよびオリゴマーを混合して用いることが出来る。
【０１０６】
その他の重合性モノマーおよびオリゴマーとしては、メチル（メタ）アクリレート、エチル（メタ）アクリレート、２-ヒドロキシエチル（メタ）アクリレート、２-ヒドロキシプロピル（メタ）アクリレート、シクロヘキシル（メタ）アクリレート、β-カルボキシエチル（メタ）アクリレート、ジエチレングリコールジ（メタ）アクリレート、１，６-ヘキサンジオールジ（メタ）アクリレート、トリエチレングリコールジ（メタ）アクリレート、トリプロピレングリコールジ（メタ）アクリレート、トリメチロールプロパントリ（メタ）アクリレート、ペンタエリスリトールトリ（メタ）アクリレート、１，６-ヘキサンジオールジグリシジルエーテルジ（メタ）アクリレート、ビスフェノールＡジグリシジルエーテルジ（メタ）アクリレート、ネオペンチルグリコールジグリシジルエーテルジ（メタ）アクリレート、ジペンタエリスリトールヘキサ（メタ）アクリレート、トリシクロデカニル（メタ）アクリレート、エステルアクリレート、メチロール化メラミンの（メタ）アクリル酸エステル、エポキシ（メタ）アクリレート、ウレタンアクリレート等の各種アクリル酸エステルおよびメタクリル酸エステル、（メタ）アクリル酸、スチレン、酢酸ビニル、ヒドロキシエチルビニルエーテル、エチレングリコールジビニルエーテル、ペンタエリスリトールトリビニルエーテル、（メタ）アクリルアミド、Ｎ-ヒドロキシメチル（メタ）アクリルアミド、Ｎ-ビニルホルムアミド、アクリロニトリル等が挙げられる。
【０１０７】
これらについても、単独でまたは２種類以上を混合して用いることができる。
【０１０８】
着色組成物を紫外線照射により硬化する場合には、着色組成物には光重合開始剤等が添加される。光重合開始剤としては、４-フェノキシジクロロアセトフェノン、４-ｔ-ブチル-ジクロロアセトフェノン、ジエトキシアセトフェノン、１-（４-イソプロピルフェニル）-２-ヒドロキシ-２-メチルプロパン-１-オン、１-ヒドロキシシクロヘキシルフェニルケトン、２-ベンジル-２-ジメチルアミノ-１-（４-モルフォリノフェニル）-ブタン-１-オン等のアセトフェノン系化合物、ベンゾイン、ベンゾインメチルエーテル、ベンゾインエチルエーテル、ベンゾインイソプロピルエーテル、ベンジルジメチルケタール等のベンゾイン系化合物、ベンゾフェノン、ベンゾイル安息香酸、ベンゾイル安息香酸メチル、４-フェニルベンゾフェノン、ヒドロキシベンゾフェノン、アクリル化ベンゾフェノン、４-ベンゾイル-４'-メチルジフェニルサルファイド、３，３'，４，４'-テトラ（ｔ-ブチルパーオキシカルボニル）ベンゾフェノン等のベンゾフェノン系化合物、チオキサントン、２-クロルチオキサントン、２-メチルチオキサントン、イソプロピルチオキサントン、２，４-ジイソプロピルチオキサントン、２，４-ジエチルチオキサントン等のチオキサントン系化合物、２，４，６-トリクロロ-ｓ-トリアジン、２-フェニル-４，６-ビス（トリクロロメチル）-ｓ-トリアジン、２-（ｐ-メトキシフェニル）-４，６-ビス（トリクロロメチル）-ｓ-トリアジン、２-（ｐ-トリル）-４，６-ビス（トリクロロメチル）-ｓ-トリアジン、２-ピペロニル-４，６-ビス（トリクロロメチル）-ｓ-トリアジン、２，４-ビス（トリクロ
ロメチル）-６-スチリル-ｓ-トリアジン、２-（ナフト-１-イル）-４，６-ビス（トリクロロメチル）-ｓ-トリアジン、２-（４-メトキシ-ナフト-１-イル）-４，６-ビス（トリクロロメチル）-ｓ-トリアジン、２，４-トリクロロメチル-（ピペロニル）-６-トリアジン、２，４-トリクロロメチル（４'-メトキシスチリル）-６-トリアジン等のトリアジン系化合物、１，２-オクタンジオン，１-〔４-（フェニルチオ）-，２-（Ｏ-ベンゾイルオキシム）〕、Ｏ-（アセチル）-Ｎ-（１-フェニル-２-オキソ-２-（４'-メトキシ-ナフチル）エチリデン）ヒドロキシルアミン等のオキシムエステル系化合物、ビス（２，４，６-トリメチルベンゾイル）フェニルホスフィンオキサイド、２，４，６-トリメチルベンゾイルジフェニルホスフィンオキサイド等のホスフィン系化合物、９，１０-フェナンスレンキノン、カンファーキノン、エチルアントラキノン等のキノン系化合物、ボレート系化合物、カルバゾール系化合物、イミダゾール系化合物、チタノセン系化合物等が用いられる。
【０１０９】
これらの光重合開始剤は１種または２種以上を混合して用いることができる。光重合開始剤の使用量は、着色組成物の全固形分量を基準として０．５〜５０質量％が好ましく、より好ましくは３〜３０質量％である。
【０１１０】
さらに、増感剤として、トリエタノールアミン、メチルジエタノールアミン、トリイソプロパノールアミン、４-ジメチルアミノ安息香酸メチル、４-ジメチルアミノ安息香酸エチル、４-ジメチルアミノ安息香酸イソアミル、安息香酸２-ジメチルアミノエチル、４-ジメチルアミノ安息香酸２-エチルヘキシル、Ｎ，Ｎ-ジメチルパラトルイジン、４，４'-ビス（ジメチルアミノ）ベンゾフェノン、４，４'-ビス（ジエチルアミノ）ベンゾフェノン、４，４'-ビス（エチルメチルアミノ）ベンゾフェノン等のアミン系化合物を併用することもできる。
【０１１１】
これらの増感剤は、１種または２種以上を混合して用いることができる。増感剤の使用量は、光重合開始剤と増感剤の合計量を基準として０．５〜６０質量％が好ましく、より好ましくは３〜４０質量％である。
【０１１２】
また必要に応じて、熱架橋剤としては、例えば、メラミン樹脂、エポキシ樹脂等が挙げられる。メラミン樹脂としては、アルキル化メラミン樹脂（メチル化メラミン樹脂、ブチル化メラミン樹脂など）、混合エーテル化メラミン樹脂等があり、高縮合タイプであっても低縮合タイプであってもよい。エポキシ樹脂としては、例えば、グリセロール・ポリグリシジルエーテル、トリメチロールプロパン・ポリグリシジルエーテル、レゾルシン・ジグリシジルエーテル、ネオペンチルグリコール・ジグリシジルエーテル、１，６−ヘキサンジオール・ジグリシジルエーテル、エチレングリコール（ポリエチレングリコール）・ジグリシジルエーテル等がある。
【０１１３】
これらは、いずれも単独あるいは２種類以上混合して使用することができる。
【０１１４】
着色組成物は、必要に応じて有機溶剤を含有することができる。有機溶剤としては、例えばシクロヘキサノン、エチルセロソルブアセテート、ブチルセロソルブアセテート、１-メトキシ-２-プロピルアセテート、ジエチレングリコールジメチルエーテル、エチルベンゼン、エチレングリコールジエチルエーテル、キシレン、エチルセロソルブ、メチル-ｎアミルケトン、プロピレングリコールモノメチルエーテルトルエン、メチルエチルケトン、酢酸エチル、メタノール、エタノール、イソプロピルアルコール、ブタノール、イソブチルケトン、石油系溶剤等が挙げられ、これらを単独でもしくは混合して用いることができる。
【０１１５】
透明基板上に、上述の感光性着色組成物を塗布し、プリベークを行う。塗布する手段はスピンコート、ディップコート、ダイコートなどが通常用いられるが、４０〜６０ｃｍ四方程度の基板上に均一な膜厚で塗布可能な方法ならば、これらに限定されるものではない。プリベークは５０〜１２０℃で１０〜２０分ほど行うことが好ましい。塗布膜厚は任意であるが、分光透過率などを考慮すると、通常はプリベーク後の膜厚で２μｍ程度である。
【０１１６】
このように感光性着色組成物を塗布し、着色層を形成した基板に対し、パターンマスクを介して露光を行う。光源には通常の高圧水銀灯などを用いればよい。
【０１１７】
続いて、露光された着色層に対し、現像を行う。現像液にはアルカリ性水溶液を用いる。アルカリ性水溶液の例としては、炭酸ナトリウム水溶液、炭酸水素ナトリウム水溶液、または両者の混合水溶液、もしくはそれらに適当な界面活性剤などを加えたものが挙げられる。
【０１１８】
現像した後、水洗し、乾燥して、任意の一色の画素が得られる。
【０１１９】
以上の一連の工程を、感光性着色組成物およびパターンを替え、必要な数だけ繰り返すことで、必要な色数が組み合わされた着色パターン、すなわち複数色の画素を備えるカラーフィルタを得ることができる。
【０１２０】
以上のようにして得られた白色ＬＥＤ装置およびカラーフィルタを備えた液晶表示装置の構成についての一例を、以下に説明する。
【０１２１】
図５は、本発明の一実施形態に係る液晶表示装置の概略断面図である。図５に示す液晶表示装置は、ＴＦＴ駆動型液晶表示装置の典型例であり、離間対向して配置された透明基板１１，２１を備え、それらの間には、液晶（ＬＣ）が封入されている。本発明の一実施形態に係る液晶表示装置には、ＴＮ（Twisted Nematic)、ＳＴＮ（Super Twisted Nematic）、ＩＰＳ（In-Planes Switching）、ＶＡ（Vertical Alignment）、ＯＣＢ（Optically Compensated Birefringence）、強誘電性液晶等の液晶を適用することができる。
【０１２２】
第１の透明基板１１の内面には、ＴＦＴ（Thin Film Transistor）アレイ１２が形成されており、その上には例えばＩＴＯからなる透明電極層１３が形成されている。透明電極層１３の上には、配向層１４が設けられている。また、透明基板１１の外面には、偏光板１５が形成されている。
【０１２３】
他方、第２の透明基板２１の内面には、カラーフィルタ２２が形成されている。カラーフィルタ２２を構成する赤色、緑色および青色のフィルタセグメントは、ブラックマトリックス（図示せず）により分離されている。カラーフィルタ２２を覆って、必要に応じて透明保護膜（図示せず） が形成され、さらにその上に、例えばＩＴＯからなる透明電極層２３が形成され、透明電極層２３を覆って配向層２４が設けられている。また、透明基板２１の外面には、偏光板２５が形成されている。なお、偏光板１５の下方には、バックライトユニット３０が設けられる。
【実施例】
【０１２４】
以下の実施例により、本発明を具体的に説明するが、本発明は、これに限定されるものではない。
【０１２５】
[ バックライトの作製 ]
（白色ＬＥＤ装置バックライト作製例１）
正及び負の一対の外部電極がインサートされて閉じられた金型内に、筺体の主面に対向する下面側にあたるゲートから、溶融したポリフタルアミド樹脂を流し込み、硬化させて、筺体を形成する。筺体は、発光素子を収納可能な開口部を有し、この開口部底面から正及び負の外部電極が一方の主面が露出されるように一体的に成形されている。
【０１２６】
筺体側面から露出した正及び負の外部電極の各アウタリード部は、発光面と反対側の面の両端部で内側に折り曲げられている。このように形成された開口部の底面に対し、主波長ピークが４５５ｎｍであるＬＥＤチップをエポキシ樹脂にてダイボンドし、各外部電極とワイヤにて電気的に接続する。
【０１２７】
次に、シリコーン樹脂組成物３ｇに対して５２５ｎｍ付近に発光ピークを持つハロシリケートＣａ８ＭｇＳｉ４Ｏ１６Ｃｌ２：Ｅｕを約０．２５ｇ、６６０ｎｍ付近に発光ピークを持つ窒化物蛍光体ＣａＡｌＳｉＢＮ３：Ｅｕ約０．０６ｇを添加し、混合する。
【０１２８】
こうして得られた透光性樹脂を筺体開口部内に、開口部の両端部上面と同一平面ラインまで充填させる。最後に、７０℃で３時間、更に１５０℃で１時間熱処理を施す。
【０１２９】
このようにして得られた白色ＬＥＤ装置と導光板とを光学的に接続する。最後に、反射シート、前記導光板、拡散シート、およびプリズムシートを順次積層固定し、バックライト（１）を構成する。ここで、本発明を適用可能なバックライトの構成は、これに限定されるものではなく、従来から用いられているあらゆるバックライトの構造を用いることができる。
【０１３０】
このバックライト（１）は、発光スペクトルの第１のピーク波長と第２のピーク波長との間の波長距離λが７５ｎｍであった。
【０１３１】
（白色ＬＥＤ装置バックライト作製例２）
白色ＬＥＤ装置の作製において、シリコーン樹脂組成物３ｇに対して、５３０ｎｍ付近に発光ピークを持つシリケート系蛍光体（Ｂｒ，Ｓｒ）２ＳｉＯ４：Ｅｕを約０．２２ｇ、６６０ｎｍ付近に発光ピークを持つ窒化物蛍光体ＣａＡｌＳｉＢＮ３：Ｅｕ約０．０４ｇを添加し、混合する以外は、上記作製例１と同様にして白色ＬＥＤ装置であるバックライト（２）を得た。
【０１３２】
このバックライト（２）は、発光スペクトルの第１のピーク波長と第２のピーク波長との間の波長距離λが８４ｎｍであった。
【０１３３】
（白色ＬＥＤ装置バックライト作製例３）
白色ＬＥＤ装置の作製において、シリコーン樹脂組成物３ｇに対して、５３５ｎｍ付近に発光ピークを持つシリケート系蛍光体（Ｂｒ，Ｓｒ）２ＳｉＯ４：Ｅｕを約０．２５ｇ、６６０ｎｍ付近に発光ピークを持つ窒化物蛍光体ＣａＡｌＳｉＢＮ３：Ｅｕ約０．０６ｇを添加し、混合する以外は、上記作製例１と同様にして白色ＬＥＤ装置であるバックライト（３）を得た。
【０１３４】
このバックライト（３）は、発光スペクトルの第１のピーク波長と第２のピーク波長との間の波長距離λが９１ｎｍであった。
【０１３５】
白色ＬＥＤ装置バックライト作製例１〜３で得たバックライト（１）〜（３）および冷陰極蛍光管ＣＣＦＬであるバックライト（４）について、最大発光強度を１とした場合の相対発光強度スペクトルを図６に示す。
【０１３６】
上記バックライト４種に組み合わせるカラーフィルタの赤色画素作製用赤色感光性着色組成物として、下記表１に示すような顔料比率の赤色感光性着色組成物Ａ、Ｂを用いる。
【表１】
0005122268.tif 000002
【０１３７】
また、緑色画素形成に用いる緑色感光性着色組成物として、下記表２に示すような顔料比率の緑色感光性着色組成物Ｃ〜Ｊを用いる。
【表２】
0005122268.tif 000003
【０１３８】
また、青色画素形成に用いる青色感光性着色組成物として、下記表３に示すような顔料比率の青色感光性着色組成物Ｋ、Ｌを用いる。
【表３】
0005122268.tif 000004
【０１３９】
上記顔料比率の着色組成物について、赤色画素はｘ＝０．６４０、緑色画素はｙ＝０．６００、青色画素はy＝０．０６０になるよう調整し、下記の実施例及び比較例で用いた顔料の組み合わせで３色カラーフィルタを作製した。
【０１４０】
なお、上記の調整色度値は、通常の放送規格であるＥＢＵ規格値に基づいたものであるが、この範囲に限定されるものではない。
【０１４１】
カラーフィルタ作製用着色組成物として、赤色感光性着色組成物A、緑色感光性着色組成物C、D、G、H、青色感光性着色組成物Kを用い、それぞれをバックライト（１）と組み合わせた際に、上記指定色度となるように膜厚を調整して３色カラーフィルタを作製した。このカラーフィルタとバックライト（１）の組合せを実施例１〜４とした。
【０１４２】
また、カラーフィルタ作製用着色組成物として赤色感光性着色組成物B、緑色感光性着色組成物C、青色感光性着色組成物Kを用い、それぞれをバックライト（２）と組み合わせた際に、上記指定色度となるように膜厚を調整して３色カラーフィルタを作製した。このカラーフィルタとバックライト（２）の組合せを実施例５とした。
【０１４３】
カラーフィルタ作製用着色組成物として赤色感光性着色組成物A、緑色感光性着色組成物G、青色感光性着色組成物Kを用い、それぞれをバックライト（２）と組み合わせた際に、上記指定色度となるように膜厚を調整して３色カラーフィルタを作製した。このカラーフィルタとバックライト（２）の組合せを実施例６とした。
【０１４４】
赤色感光性着色組成物Bを用いた以外は実施例１と同様にして作製したカラーフィルタとバックライト（１）の組合せを実施例７とした。
【０１４５】
青色感光性着色組成物Lを用いた以外は実施例１と同様にして作製したカラーフィルタとバックライト（１）の組合せを実施例８とした。
【０１４６】
また、実施例３、４のカラーフィルタ作製用着色組成物とバックライトの組み合わせでＮＴＳＣ比９０％となるよう膜厚を調整したものを実施例９、１０とした。
【０１４７】
また、カラーフィルタ作製用着色組成物として、赤色感光性着色組成物A、緑色感光性着色組成物F、J、青色感光性着色組成物Kを用い、それぞれをバックライト（１）と組み合わせた際に、上記指定色度となるように膜厚を調整して３色カラーフィルタを作製した。このカラーフィルタとバックライト（１）の組み合せを比較例１、２とした。
【０１４８】
カラーフィルタ作製用着色組成物として、赤色感光性着色組成物Ｂ、緑色感光性着色組成物E、F、青色感光性着色組成物Kを用い、それぞれをバックライト（２）と組み合わせた際に、上記指定色度となるように膜厚を調整して３色カラーフィルタを作製した。このカラーフィルタとバックライト（２）の組み合せを比較例３、４とした。
【０１４９】
カラーフィルタ作製用着色組成物として、赤色感光性着色組成物Ａ、緑色感光性着色組成物Ｉ、Ｊ、青色感光性着色組成物Kを用い、それぞれをバックライト（２）と組み合わせた際に、上記指定色度となるように膜厚を調整して３色カラーフィルタを作製した。このカラーフィルタとバックライト（２）の組み合せを比較例５、６とした。
【０１５０】
カラーフィルタ作製用着色組成物として、赤色感光性着色組成物Ａ、緑色感光性着色組成物Ｃ〜Ｊ、青色感光性着色組成物Kを用い、それぞれをバックライト（３）と組み合わせた際に、上記指定色度となるように膜厚を調整して３色カラーフィルタを作製した。このカラーフィルタとバックライト（３）の組み合せを比較例７〜１４とした。
【０１５１】
カラーフィルタ作製用着色組成物として、赤色感光性着色組成物Ａ、緑色感光性着色組成物Ｃ〜Ｊ、青色感光性着色組成物Kを用い、それぞれをバックライト（４）と組み合わせた際に、上記指定色度となるように膜厚を調整して３色カラーフィルタを作製した。このカラーフィルタとバックライト（４）の組み合せを比較例１５〜２２とした。
【０１５２】
また、比較例５、６、１２〜１４、２０〜２２のカラーフィルタ作製用着色組成物とバックライトの組み合わせでＮＴＳＣ比９０％となるように膜厚を調整したものを比較例２３〜３０とした。
【０１５３】
以上の実施例及び比較例の特性について、以下の方法により評価を行った。
【０１５４】
[評価項目]
１．バックライト
（１）第１のピーク波長４４０〜４７０ｎｍ、第２のピーク波長５１０〜５５０ｎｍ、第３のピーク波長６３０〜６７０ｎｍの三波長の白色ＬＥＤ装置であって、第１のピーク波長から第２のピーク波長までの波長距離λが５０＜λ≦８０ｎｍであるバックライト。
【０１５５】
（２）第１のピーク波長４４０〜４７０ｎｍ、第２のピーク波長５１０〜５５０ｎｍ、第３のピーク波長６３０〜６７０ｎｍの三波長の白色ＬＥＤ装置であって、第１のピーク波長から第２のピーク波長までの波長距離λが８０＜λ＜９０ｎｍであるバックライト。
【０１５６】
（３）第１のピーク波長４４０〜４７０ｎｍ、第２のピーク波長５１０〜５５０ｎｍ、第３のピーク波長６３０〜６７０ｎｍの三波長の白色ＬＥＤ装置であって、第１のピーク波長から第２のピーク波長までの波長距離λがλ≧９０ｎｍであるバックライト。
【０１５７】
（４）冷陰極蛍光管ＣＣＦＬ。
【０１５８】
２．カラーフィルタ緑色画素形成に用いる緑色感光性着色組成物の顔料比率
（１）：緑色画素形成に用いる緑色感光性着色組成物の顔料比率がＰＧ３６/ＰＹ１５０＝７５／２５〜２０／８０又はＰＧ３６/ＰＹ１３８＝７０／３０〜２０／８０
（２）：緑色画素形成に用いる緑色感光性着色組成物の顔料比率がＰＧ３６/ＰＹ１５０＝１００／０〜７５／２５又はＰＧ３６/ＰＹ１３８＝１００／０〜７０／３０
（３）：緑色画素形成に用いる緑色感光性着色組成物の顔料比率がＰＧ３６/ＰＹ１５０＝２０／８０〜０／１００又はＰＧ３６/ＰＹ１３８＝４５／５５〜０／１００。
【０１５９】
３．ＮＴＳＣ比
○：ＮＴＳＣ比  ７２％以上
×：ＮＴＳＣ比  ７２％未満。
【０１６０】
４．白表示での刺激値Ｙ
○：バックライト及びカラーフィルタの組み合わせでの白表示における刺激値ＹがＮＴＳＣ比との関係式Ｙ≧−０．３８９×ＮＴＳＣ比＋５８を満たす場合。
【０１６１】
×：バックライト及びカラーフィルタの組み合わせでの白表示における刺激値ＹがＮＴＳＣ日との関係式Ｙ＜−０．３８９×ＮＴＳＣ比＋５８の場合。
【０１６２】
[評価結果]
実施例１〜８の評価結果を下記表４に、実施例９、１０の評価結果を表５に示す。また、実施例１〜４及び実施例７〜１０で用いたカラーフィルタの分光透過率を図７に、実施例５，６で用いたカラーフィルタの分光透過率を図８に示す。
【表４】
0005122268.tif 000005
【０１６３】
【表５】
0005122268.tif 000006
【０１６４】
上記表４、５から次のことが明らかである。即ち、実施例１〜１０におけるように、バックライトが高演色効果が高い白色ＬＥＤ装置（バックライト（１）、（２））である場合（バックライト評価：Ｉ、II）、それとマッチングしたカラーフィルタを備えた液晶表示装置は、ＮＴＳＣ比７２％以上、刺激値ＹがＮＴＳＣ比との関係式Ｙ≧−０．３８９×ＮＴＳＣ比＋５８を満たす領域となり、高色再現性と高明度を達成できた。
【０１６５】
バックライト（１）、（２）とマッチングしたカラーフィルタとは、例えば、緑色画素の形成に用いる緑色感光性着色組成物がＰＧ３６/ＰＹ１５０の顔料の組合せを含み、ＰＧ３６/ＰＹ１５０＝７５／２５〜２０／８０、又はＰＧ３６/ＰＹ１３８の顔料の組合せを含み、ＰＧ３６/ＰＹ１３８＝７０／３０〜２０／８０である場合である。
【０１６６】
比較例１〜６の評価結果を下記表６に、比較例７〜１４の結果を下記表７に、比較例１５〜２２の結果を下記表８に、比較例２３〜３０の結果を表９に示す。
【表６】
0005122268.tif 000007
【０１６７】
【表７】
0005122268.tif 000008
【０１６８】
【表８】
0005122268.tif 000009
【０１６９】
【表９】
0005122268.tif 000010
【０１７０】
上記表６及び９の比較例１〜６、２３、２４の結果により、バックライトが白色ＬＥＤ装置で高演色効果が高い場合（バックライト評価：Ｉ、II）においても、カラーフィルタがそれとマッチングしていない場合、例えば、緑色画素の形成に用いる緑色感光性着色組成物の顔料比率が上記範囲（ＰＧ３６/ＰＹ１５０＝７５／２５〜２０／８０、又はＰＧ３６/ＰＹ１３８＝７０／３０〜２０／８０）の外である場合、ＮＴＳＣ比７２％以上、刺激値ＹがＮＴＳＣ比との関係式Ｙ≧−０．３８９×ＮＴＳＣ比＋５８の少なくともいずれかを満たさない領域となり、高色再現性と高明度の少なくともいずれかが達成できないことがわかる。
【０１７１】
即ち、緑色顔料比率においてイエロー顔料（ＰＹ１５０及びＰＹ１３８）の比率が上記範囲より少ない場合（緑色顔料比率評価：（２））、分光透過率の半値幅が狭くなることにより明度Yの低下が顕著になるため、ＮＴＳＣ比は高くなるが、明度Yの低下が顕著になり高明度が維持できない結果となった。また、イエロー顔料が上記範囲より多い場合（緑色顔料比率評価：（３））、分光透過率の半値幅が広がるが、最適範囲を超えて明度Yも低下し、更には緑の黄味シフトが大きく色純度の低下が顕著であった。
【０１７２】
また、表７及び９の比較例７〜１４、２５〜２７におけるように、バックライトが白色ＬＥＤ装置であっても高演色効果が低い場合（バックライト評価：III）には、緑色感光性着色組成物の顔料比率がどのような範囲であっても、刺激値ＹがＮＴＳＣ比との関係式Ｙ≧−０．３８９×ＮＴＳＣ比＋５８を満たさない領域となり、高明度が達成できないことがわかる。
【０１７３】
更に、表８及び９の比較例１５〜２２、２８〜３０におけるように、バックライトが冷陰極蛍光管である場合（バックライト評価：IV）には、緑色感光性着色組成物の顔料比率がどのような範囲であっても、ＮＴＳＣ比７２％以上、刺激値ＹがＮＴＳＣ比との関係式Ｙ≧−０．３８９×ＮＴＳＣ比＋５８の少なくともいずれかを満たさない領域となり、高色再現性と高明度の少なくともいずれかが達成できないことがわかる。
【０１７４】
以上の結果より、バックライトとして、発光スペクトルが、４４０ｎｍ以上４７０ｎｍ以下の波長領域に第１のピーク波長、５１０ｎｍ以上５５０ｎｍ以下の波長領域に第２のピーク波長、６３０ｎｍ以上６７０ｎｍ以下の波長領域に第３のピーク波長を有し、第１のピーク波長から第２のピーク波長間の波長距離λが５０ｎｍ＜λ＜９０ｎｍである白色ＬＥＤ装置を用い、且つこのバックライトに組み合わせるカラーフィルタとして、緑色画素形成に用いる緑色感光性着色組成物が、少なくともＰＧ３６及びＰＹ１５０を含み、ＰＧ３６を２０％以上７５％以下含有するもの、又は少なくともＰＧ３６およびＰＹ１３８を含み、ＰＧ３６を２０％以上７０％以下含有するものを用いた場合に、ＮＴＳＣ比７２％以上で、且つバックライト及びカラーフィルタを組み合わせ白表示させた際の刺激値Ｙ（明度）が関係式Ｙ≧−０．３８９×ＮＴＳＣ比＋５８を満たす領域を実現することができ、高色再現かつ高輝度な液晶表示装置となることがわかる。
【図面の簡単な説明】
【０１７５】
【図１】白色ＬＥＤ装置の発光特性を示す特性図。
【図２】冷陰極蛍光管（ＣＣＦＬ）の発光特性を示す特性図。
【図３】ＬＥＤバックライトの構造を示す図。
【図４】白色ＬＥＤ装置の構造を示す断面図。
【図５】液晶表示装置を示す断面図。
【図６】バックライト（１）〜（４）の発光特性を示す特性図。
【図７】実施例１〜４および実施例７、８で用いたカラーフィルタの着色画素の分光透過率を示す特性図。
【図８】実施例５、６で用いたカラーフィルタの着色画素の分光透過率を示す特性図。
【図９】実施例９、１０で用いたカラーフィルタの着色画素の分光透過率を示す特性図。
【図１０】比較例１、２で用いたカラーフィルタの着色画素の分光透過率を示す特性図。
【図１１】比較例３〜６で用いたカラーフィルタの着色画素の分光透過率を示す特性図。
【図１２】比較例７〜１４で用いたカラーフィルタの着色画素の分光透過率を示す特性図。
【図１３】比較例１５〜２２で用いたカラーフィルタの着色画素の分光透過率を示す特性図。
【図１４】比較例２３、２４で用いたカラーフィルタの着色画素の分光透過率を示す特性図。
【図１５】比較例２５〜２７で用いたカラーフィルタの着色画素の分光透過率を示す特性図。
【図１６】比較例２８〜３０で用いたカラーフィルタの着色画素の分光透過率を示す特性図。
【符号の説明】
【０１７６】
１…発光素子搭載筐体、２…発光素子、３…蛍光体、４…透光性樹脂、５…第１のワイヤ、６…第１の外部電極、７…第２のワイヤ、８…第２の外部電極、９…光反射材、１１，２１…透明基板、１２…ＴＦＴアレイ、１３，２３…透明電極層、１４…配向層、１５，２５…偏光板、２２…カラーフィルタ、３０…バックライトユニット。
【図１】
0005122268.tif 000011
【図２】
0005122268.tif 000012
【図３】
0005122268.tif 000013
【図４】
0005122268.tif 000014
【図５】
0005122268.tif 000015
【図６】
0005122268.tif 000016
【図７】
0005122268.tif 000017
【図８】
0005122268.tif 000018
【図９】
0005122268.tif 000019
【図１０】
0005122268.tif 000020
【図１１】
0005122268.tif 000021
【図１２】
0005122268.tif 000022
【図１３】
0005122268.tif 000023
【図１４】
0005122268.tif 000024
【図１５】
0005122268.tif 000025
【図１６】
0005122268.tif 000026